출발 원료 로서 황화 리튬 ( Li 2 S ) , 5 황화 2 인 ( P 2 S 5 ) 및 염화 리튬 ( LiCl ) 을 사용 하 였 다 . 다음 으로 , Ar 분위기 하 ( - 70 ℃ 의 이슬점 ) 의 글로브 박스 내 에서 Li 2 S 및 P 2 S 5 를 , 75 Li 2 S · 25 P 2 S 5 의 몰 비 ( Li 3 PS 4 , 오르토 조성 ) 가 되 도록 계량 하 였 다 . 다음 으로 , Li 3 PS 4 : LiCl = 100 : 0 . 43 의 몰 비 가 되 도록 LiCl 을 계량 하 였 다 . 이 혼합물 의 2 g 을 유성 형 볼 밀 의 용기 ( 45 cc , ZrO 2 로 제조 ) 에 투입 하 였 고 , 탈수 헵탄 ( 30 ppm 이하 의 수분 량 , 4 g ) 을 투입 하 였으며 , ZrO 2 볼 ( φ = 5 mm , 53 g ) 을 투입 하 여 용기 를 완전히 밀폐 하 였 다 ( Ar 분위기 ) . 이 용기 를 유성 형 볼 밀기 ( Fritsch Japan Co . , Ltd . 에 의해 제조 된 P 7 TM ) 에 장착 하 여 370 rpm 의 대반 회전수 로 40 시간 동안 기계 적 밀링 을 수행 하 였 다 . 그 후 , 획득 된 시료 를 진공 건조 시켜 , 유리 상태 의 황화물 고체 전해질 재료 를 획득 하 였 다 .